(57)【要約】      （修正有）【課題】  軽量かつ薄肉であっても落下強度に優れるプラスチック容器を提供する。【解決手段】  下方に糸尻部2を有する側面部1と、この側面部の糸尻部上端内側に設けられた底部3とを有する、截頭錐体形のプラスチック容器であって、前記底部の断面は、その少なくとも一部が糸尻部方向に突出する凸形状を有することを特徴とする。【選択図】  図１
2006315726.tif 000002
【特許請求の範囲】
【請求項１】
下方に糸尻部を有する側面部と、この側面部の糸尻部上端内側に設けられた底部とを有する、截頭錐体形のプラスチック容器であって、
前記底部の断面は、その少なくとも一部が糸尻部方向に突出する凸形状を有することを特徴とする、プラスチック容器。
【請求項２】
前記底部の断面は、全体が糸尻方向に突出する凸形状を有する、請求項１に記載のプラスチック容器。
【請求項３】
前記底部の断面は、その両側に位置するとともに前記糸尻部方向に突出する一対の凸形状と、該一対の凸形状間に位置し、前記糸尻部方向に対して引っ込む凹形状とを有する請求項１または２に記載のプラスチック容器。
【請求項４】
前記底部の凸形状と凹形状とが連続して形成されている、請求項３に記載のプラスチック容器。
【請求項５】
前記側面部と前記底部との交点部分において、側面部の断面と底部の断面とのなす角が鈍角となるように底部が形成されてなる、請求項１〜４のいずれか一項に記載のプラスチック容器。
【請求項６】
前記糸尻部が、下端が薄く、底部方向に向かって徐々に厚くなるようにテーパー形成されてなる、請求項１〜５のいずれか一項に記載のプラスチック容器。
【請求項７】
前記側面部は、側面部の上方が薄く、糸尻部方向に向かって徐々に厚くなるようにテーパー形成されてなる、請求項１〜６のいずれか一項に記載のプラスチック容器。
【請求項８】
前記側面部の高さをＡとし、糸尻部の長さをＢとした場合に、０．１０≧Ｂ／Ａ≧０．０２を満足するものである、請求項１〜７のいずれか一項に記載のプラスチック容器。
【請求項９】
前記側面部に対応した側面ラベルおよび／または前記底部に対応した底面ラベルを備え、前記ラベルがインモールドラベル形成されたものである、請求項１〜８のいずれか一項に記載のプラスチック容器。
【請求項１０】
前記側面部の上端外側にフランジが設けられてなる、請求項１〜９のいずれか一項に記載のプラスチック容器。
【請求項１１】
ポリスチレン、ポリプロピレン、またはポリエチレンからなる樹脂により形成されてなる、請求項１〜１０のいずれか一項に記載のプラスチック容器
【請求項１２】
前記ポリスチレン、ポリプロピレン、またはポリエチレンのメルトフローレートが、３０〜１００ｇ／１０分である、請求項１１に記載のプラスチック容器。
【発明の詳細な説明】
【発明の分野】
【０００１】
本発明は、プラスチック容器に関し、更に詳細には、軽量かつ薄肉であっても落下強度に優れるプラスチック容器に関する。
【背景技術】
【０００２】
近年、飲料物や固形物を収容する為の容器としてプラスチック容器が広く使用されている。プラスチック容器は、他のガラス容器や金属容器に比較して軽量であり成形性に優れるといった多くの利点を有するが、更なる軽量化した容器の希求がある。
【０００３】
プラスチック容器は、射出成形やブロー成形によって所望の形状に成形される。例えば、射出成形によって截頭錐体形状のプラスチック容器を成形する場合、溶融樹脂を金型に流し込み、樹脂を冷却固化させることにより、所望の形状の容器を形成できる。容器を軽量化するためには、射出成形機の金型に流し込む樹脂量を減らして容器を肉薄化することにより実現できる。射出成形により肉薄化した容器を成形するには、金型内での樹脂の流動性を高める必要があり、メルトインデックスが大きい低粘度の樹脂を使用しなければならない。
【発明の開示】
【発明が解決しようとする課題】
【０００４】
しかしながら、低粘度の樹脂は高粘度の樹脂に比べ、一般的に、樹脂の分子量が小さいため、低粘度樹脂を用いて肉薄化した容器は機械的強度に劣るという問題があった。とりわけ、プラスチック容器内に、内容物を収納した状態では容器重量が増加しているため、内容物を収納した状態で容器が落下すると、容器が破損する場合があった。
【課題を解決するための手段】
【０００５】
本発明者らは、今般、内容物が収納されたプラスチック容器が落下すると、容器底部の特定箇所が破損する現象を見いだした。そして、容器底部の形状を特定の形状とすることにより、軽量かつ薄肉であっても落下強度に優れるプラスチック容器を実現できる、との知見を得た。本発明はかかる知見によるものである。
【０００６】
したがって、本発明の目的は、軽量かつ薄肉であっても落下強度に優れるプラスチック容器を提供することにある。
【０００７】
そして、本発明によるプラスチック容器は、下方に糸尻部を有する側面部と、この側面部の糸尻部上端内側に設けられた底部とを有する、截頭錐体形のプラスチック容器であって、
前記底部の断面は、その少なくとも一部が糸尻部方向に突出する凸形状を有することを特徴とするものである。
【０００８】
また、本発明の態様として、前記底部の断面は、全体が糸尻方向に突出する凸形状を有することが好ましい。
【０００９】
本発明に態様として、前記底部の断面は、その両側に位置するとともに前記糸尻部方向に突出する一対の凸形状と、該一対の凸形状間に位置し、前記糸尻部方向に対して引っ込む凹形状とを有することが好ましい。
【００１０】
また、本発明の好ましい態様としては、前記底部の凸形状と凹形状とが連続して形成されているものである。
【００１１】
さらに、本発明の態様として、前記側面部と前記底部との交点部分において、側面部の断面と底部の断面とのなす角が鈍角となるように底部が形成されてなることが好ましい。
【００１２】
本発明においては、前記側面部の高さをＡとし、糸尻部の長さをＢとした場合に、０．１０≧Ｂ／Ａ≧０．０２を満足するものであることが好ましい。
【００１３】
本発明の態様として、前記糸尻部が、下端が薄く、底部方向に向かって徐々に厚くなるようにテーパー形成されてなることが好ましく、前記側面部は、側面部の上方が薄く、糸尻部方向に向かって徐々に厚くなるようにテーパー形成されてなることが好ましい。
【００１４】
本発明においては、前記側面部に対応した側面ラベルおよび／または前記底部に対応した底面ラベルを備え、前記ラベルがインモールド形成されたものであることが好ましい。
【００１５】
そして、本発明の態様としては、前記側面部の上端外側にフランジが設けられてなることが好ましい。
【発明を実施するための最良の形態】
【００１６】
以下、図面を参照して本発明の実施の形態を説明する。
【００１７】
図１に示すように、本発明のプラスチック容器は、下方に糸尻部２を有する側面部１と、この側面部の糸尻部上端内側に設けられた底部３とを有する截頭錐体形の容器であり、側面部１の上端外側にフランジ４が設けられている。
【００１８】
底部３は、その断面全体が、糸尻部２方向（図中の下方）に突出する凸形状を有している。このように、底部が容器下方に突出した形状とすることにより、容器底部近傍の機械的強度が増加し、容器内に内容物が収納された状態で容器が落下しても、容器が破損することがない。この理由は以下のように考えられる。
【００１９】
本発明者らは、図２に示すような従来の截頭錐体形容器に内容物を収納して落下させると、容器の特定部分が床面に接触して着地することを見いだした。すなわち、容器の底部と床面が平行となるような状態で容器が床面に着地する確率は非常に低く、むしろ、底部と床面とがある角度をもって容器が着地することを見いだした。この知見によれば、容器が落下すると、糸尻部の一部分が先ず床面に接触することになる。
【００２０】
容器が床面に接触する際、底部には、容器内の内容物により重力方向の力が及ぼされる。この時、図２に示すような底部５が開口側６に向かって凸形状を有したり、底部が平坦形状を有する従来の容器では、下方向の力が底面に及ぼされると、容器側面部に、外側に拡張するような力が働く。容器の床面着地時にこのような力が容器側面部に及ぼされると、側面部１と底部５との交点付近７に歪みが発生し、着地時の衝撃により側面部と底部との交点部分が破損する場合がある。
【００２１】
これに対し、本発明のプラスチック容器は、底部３が糸尻部２方向に突出する凸形状を有しているため、底部３の下方向（重力方向）に働く力は、図１に示すように、容器側面部の内側方向に分散され、歪みの発生が抑制される。また、側面部内側方向の力により、側面部１ないし糸尻部２が底部に押しつけられることとなるため、落下時の衝撃によっても、側面部１と底部３との交点部分７が破損することがない。
【００２２】
容器底部の形状は、図３に示すように、その両側に位置するとともに前記糸尻部２方向に突出する一対の凸形状８と、該一対の凸形状８の間に位置し、前記糸尻部２方向に対して引っ込む凹形状９とを有することが好ましい。このように、容器底部において、側面部との交点付近７（すなわち底部断面の両側）を容器下方向の凸形状とし、底部の中心付近を容器上方向の凸形状とするような、凹凸形状の底部とすることにより、より一層、容器が変形を受けた際の糸足部の歪みが抑制される。その結果、容器の落下強度が向上する。
【００２３】
容器の底部が凹凸形状を有する場合、その凸部分と凹部分とが連続して形成されていることが好ましい。図３に示すように、凸部分８と凹部分９とが連続的に形成されていることにより、底部の表面積が、図１に示すような凸部のみの場合と比較して大きくなり、容器を落下させた際の側面部１と底部３との交点部分７に発生する歪みをより抑制できる。
【００２４】
容器底部の断面を、糸尻部方向に突出する凸形状とする場合、図４に示すように、側面部１と底部３との交点部分７において、側面部の断面と底部の断面とのなす角が鈍角となるように、底部が形成されている。底部の周縁（側面部との交点部分７）に容器下向きの曲率を持たせるように底部を凸形状とすることにより、容器底部に働く重力方向の応力が、容器側面部の内側方向に分散されて歪みの発生が抑制される。
【００２５】
本発明のプラスチック容器は、図４に示すように、糸尻部２が、下端が薄く底部方向に向かって徐々に厚くなるようにテーパー形成されてなることが好ましい。このように、糸尻部をテーパー形状とすることにより、容器下向きの曲率を持たせるように底部を凸形状としつつ、金型離型性を向上させることができる。すなわち、糸尻部がテーパー形状となっていないと、容器成形時に金型から容器を離型する際に、金型に糸尻部が引っ掛かってしまう場合がある。テーパーは、糸尻部の容器内側の側面の傾斜γが１〜２°となる程度が好ましい。
【００２６】
本発明のプラスチック容器は、図１および３に示すように、側面部１が、側面部の上方が薄く、糸尻部方向に向かって徐々に厚くなるようにテーパー形成されている。このように側面部の上方（容器上側）を薄く、糸尻部方向に向かって徐々に厚くなるようにテーパー形成することにより、容器の落下強度がより一層向上するばかりでなく、射出成型時の樹脂の流動性が良好となるため、成形性が向上する。
【００２７】
また、本発明のプラスチック容器は、図５に示すように、側面部１の高さをＡとし、糸尻部２の長さをＢとした場合に、下記式：
０．１０≧Ｂ／Ａ≧０．０２
を満足するように、糸尻部の長さが調整されている。例えば、側面部高さを１１０ｍｍとした場合、糸尻部の高さを０．２２ｍｍ以上とする。容器落下時に床面と先ず接触する部分である糸尻部の高を、上記の範囲とすることにより、容器落下時に発生した糸尻部の歪みが抑制される。糸尻部の高さが上記範囲よりも短いと、発生歪みを緩和する効果が期待できない。また、糸尻部の高さが低すぎるため、底部断面の凸部を小さな曲率でしか形成できないため、衝撃強度の向上が期待できなくなる。
【００２８】
一方、上記のように容器成型時の金型離型性を考慮して、糸尻部分はテーパー形状となっているため、糸尻部の高さを高くすると底部周縁付近の糸尻部の肉厚が厚くなる。本発明においては、糸尻部の高さが上記範囲を超えると、底部周縁付近の糸尻部の肉厚が厚くなり過ぎて容器重量が増えるため好ましくなく、また容器成形性の観点からも好ましくない。
【００２９】
本発明のプラスチック容器は、図６に示すように、側面部１に対応した側面ラベル１０および／または前記底部３に対応した底面ラベル１１を備え、前記ラベルがインモールドラベル形成されたものであることが好ましい。ここで、インモールドラベル成形とは、ブローまたは射出成形時に金型に予めヒートシール層をもつラベルをセットしておき、成形時の樹脂のもつ熱でラベルのヒートシール層を成形品上面に融着させることにより、成形と同時にラベリングを行う成形方法である。このような形成方法によりラベルを容器に貼着することで、容器を成形した後に後加工によりラベルを貼着する場合と比較して生産性に優れ、安価な容器を提供することができる。また、ラベルとして、後述するバリアー性のフィルムを使用すると、インモールドラベル成形された容器はバリアー性を有する。
【００３０】
本発明のプラスチック容器に用いる樹脂は、射出成形が可能な樹脂であれば特に限定はされず、例えば、ポリプロピレン系樹脂、ポリエチレン系樹脂、ポリスチレン系樹脂、ポリエステル系樹脂などを好適に使用することができ、これらの中から容器に収納される内容物や、収納、密封後の加熱処理の有無など使用条件に応じて適するものを適宜選択して使用することができる。本発明においては、ポリスチレン、ポリプロピレン、またはポリエチレンからなる樹脂を用いることが好ましい。
【００３１】
例えば、ホット充填や、充填、密封後のレトルト処理、或いは、ホットウォーマー加熱などの耐熱性を必要とする場合は、ポリプロピレン系樹脂が適しており、内容物が牛乳、特別牛乳、殺菌山羊乳、部分脱脂乳、脱脂乳、加工乳、クリームの場合は、ポリエチレン系樹脂を使用し、デザート食品の場合は、ポリプロピレン系樹脂、ポリエチレン系樹脂のほかポリスチレン系樹脂も使用可能である。
【００３２】
これらの樹脂は、３０〜１００ｇ／１０分のメルトフローレートを有する、比較的流動性の高い樹脂を使用することが好ましい。本発明のプラスチック容器においては、このような溶融時粘度の低い樹脂を使用することにより、薄肉の容器を容易に射出成形できる。メルトフローレートの大きい樹脂は、一般的に樹脂の機械的強度に劣るが、本発明のプラスチック容器においては、上記構成を有するため、落下強度に優れ容器が破損することがない。なお、メルトフローレートは、ＡＳＴＭ  Ｄ１２３８に準拠した試験方法により、測定した値を意味する。本発明においては、ポリエチレン樹脂として、旭化成ケミカルズ（株）のサンテックＪ３００（メルトフローレート４２ｇ／１０分）や、ポロプロピレン樹脂として、三井化学（株）のＪ７０７Ｇ（メルトフローレート３０ｇ／１０分）、Ｊ７０９ＺＡ（メルトフローレート６５ｇ／１０分）、Ｊ６７９（メルトフローレート９０ｇ／１０分）等を好適に使用できる。
【００３３】
上記ポリプロピレン系樹脂は、剛性、耐熱性があり、食品に対する安全性にも優れ、且つ低温時の耐衝撃性も共重合などにより改質できることから各種の内容物や使用条件に対して汎用することができる。
【００３４】
ポリプロピレン系樹脂としては、プロピレン単独のポリマーの他、例えばプロピレンとエチレンもしくはエチレンとブテン−１とのランダム共重合体や、エチレンをブロック状に共重合させたプロピレン−エチレンのブロック共重合体、更には、ポリプロピレンに他のポリマーやエラストマーなどをブレンドしたポリプロピレン系ブレンド樹脂などを使用することができる。
【００３５】
このようなポリプロピレン系樹脂には、必要な場合、ソルビトール系などの透明核剤を添加して透明性を向上させることもできる。
【００３６】
ポリエチレン系樹脂としては、高密度、中密度、低密度ポリエチレンを使用することができ、エチレン単独のポリマーのほか、エチレンとブテン −１、４−メチルペンテン−１、ヘキセン−１、オクテン−１などの高級α−オレフィンとの共重合体も使用することができる。
【００３７】
プラスチック容器の側面部および／または底部に貼着されるインモールドラベルとしては、特に限定されるものではないが、一般に、印刷基材層、ガスバリヤー層、射出樹脂との接着層から構成されるラベルを好適に使用できる。これら各層は、それぞれ独立して製膜し接着剤を介して貼合（ドライラミネーション）するか、または、その一部もしくは全層を溶融押出（ＥＣ、共押出）することで形成することもできる。また、用途・目的に応じて印刷基材層を省略することもできる。
【００３８】
印刷基材としてのフィルムは、一般に印刷可能なものであれば特に限定されず、例えば、ポリエステルフィルム、ポリプロピレンフィルム、ナイロンフィルム等が適宜使用できる。
【００３９】
ガスバリヤー層としては、アルミ箔（７〜２５μｍ）、または、金属もしくは金属酸化物を蒸着等によりプラスチックフィルム等に積層した、たとえば酸化珪素蒸着プラスチックフィルム、酸化アルミ蒸着プラスチックフィルム、アルミ蒸着プラスチックフィルムや、その他、ポリアクリロニトリル系樹脂、ＥＶＯＨ（エチレン酢酸ビニル共重合体ケン化物）、ＰＶＤＣ（ポリ塩化ビニリデン）フィルム、 ＰＶＤＣコート二軸延伸プラスチックフィルム等が挙げられ、所望の性能に応じて適宜選択され得る。
【００４０】
接着層としては、射出樹脂と接着するものであれば特に限定されないが、通常、射出樹脂と同材質のプラスチックや、ＥＶＡ（エチレン・酢酸ビニル共重合体）を含有するポリエチレン等接着性を有する樹脂、又はそれら樹脂が共押し出し加工、あるいは、コーティング加工されたプラスチックフィルム等が好適に使用できる。
【００４１】
なお、上記各層は常法に従い、ドライラミネーション法、押出ラミネーション法、押出コーティング法その他のコーティング法によって形成される。
【００４２】
透明性を有するガスバリヤー層としては、エチレン−ビニルアルコール共重合体、ＭＸＤ６（ポリメタキシリレンアジパミド）などのガスバリヤー性樹脂を製膜 したフィルムや、ポリ塩化ビニリデンの塗布液を透明な基材フィルムに塗布して塗膜層を形成したポリ塩化ビニリデンコートフィルム、そして、アルミナ、シリカ、酸化亜鉛、酸化マグネシウム、ＩＴＯなどの無機酸化物を透明な基材フィルムに蒸着した無機酸化物の蒸着フィルムなどを使用することができる。
【００４３】
不透明なガスバリヤー層としては、アルミニウムなどの金属箔や、アルミニウムなどの金属を基材フィルムに蒸着した金属蒸着フィルムを使用することができる。
【００４４】
また、容器 のガスバリヤー性を更に向上させるためには、容器の側面部だけではなく、容器の底部にもガスバリヤー層を設けた底部用ラベルを別に用意してインモールド成形することができ、それにより一層ガスバリヤー性を向上させることができる。
【００４５】
容器本体を構成する樹脂としてポリプロピレンを用いた場合の、容器側面部および／または底部に使用するインモールドラベルの一例として、以下の層構成からなるフィルムを用いてもよい。なお、下記の層構成は、最外層から最内層に向けて順に記載したものである。
（１）延伸ポリプロピレンフィルム（３０μｍ）／ポリエチレンテレフタレートフィルム（印刷基材）（１２μｍ）／アルミ箔（７μｍ）／ヒートシール層を有する延伸ポリプロピレンフィルム（３０μｍ）
（２）延伸ポリプロピレンフィルム（印刷基材）（３０μｍ）／アルミ蒸着ポリエチレンテレフタレートフィルム（１２μｍ）／ヒートシール層を有する延伸ポリプロピレンフィルム（３０μｍ）
（３）延伸ポリプロピレンフィルム（３０μｍ）／ポリエチレンテレフタレートフィルム（印刷基材）（１２μｍ）／アルミナ蒸着ポリエチレンテレフタレートフィルム（１２μｍ）／ヒートシール層を有する延伸ポリプロピレンフィルム（３０μｍ）
（４）延伸ポリプロピレンフィルム（印刷基材）（３０μｍ）／アルミ箔（７μｍ）／ヒートシール層を有する延伸ポリプロピレンフィルム（３０μｍ）
（５）延伸ポリプロピレンフィルム（印刷基材）（３０μｍ）／酸化ケイ素蒸着ポリエチレンテレフタレートフィルム（１２μｍ）／ヒートシール層を有する延伸ポリプロピレンフィルム（３０μｍ）
（６）延伸ポリプロピレンフィルム（印刷基材）（３０μｍ）／ヒートシール層を有する延伸ポリプロピレンフィルム（３０μｍ）
（７）延伸ポリプロピレンフィルム（印刷基材）（６０μｍ）／ヒートシール剤
（８）合成紙（８０μｍ）／ヒートシール剤
【００４６】
上記のような層構成を有するラベルを金型に予めセットし、溶融樹脂を金型内に射出することにより、容器本体とラベルとが一体化したインモールドラベル容器を成形することができる。
【実施例】
【００４７】
以下、実施例により本発明をさらに詳細に説明するが、これら実施例により本発明の範囲が制限されるものではない。
【００４８】
実施例１
プラスチック容器を構成する樹脂として、メルトフローレートが６５ｇ／１０分のポリプロピレン（Ｊ７０９ＺＡ、三井化学株式会社製）を用いた。この樹脂を射出成形装置に供給し、充填時間０．５秒、樹脂温度２２０℃、最大充填圧力１５０Ｍｐａの成形条件にて、図１に示す形状の薄肉化したプラスチック容器を作製した。得られた容器の寸法は、以下の通りであった。
全高：        １１０ｍｍ
糸尻部高さ：      ２ｍｍ
側面部の肉厚：０．５ｍｍ
フランジ外径：  ７１ｍｍ
満注容量：    ２５７ｃｃ
容器体積：  １２．５ｃｃ
【００４９】
得られた容器に水を２００ｃｃ充填し、２ｍの高さから正立状態で落下させて、容器の破損状況を調べた。この落下試験を２回繰り返した。また、上記の容器形状につき、落下時に発生する糸尻部分の歪み量をシミュレーション計算にて行った。この発生歪み量は、有限要素法により算出した。具体的には、使用した樹脂のヤング率、降伏効力、ポアソン比、密度等の物性値に基づき、解析ソフト「ＭＳＣ／ＤＹＴＲＡＮ」を用いてシミュレーション計算を行った。
【００５０】
実施例２
糸尻部の高さを４ｍｍとした以外は、実施例１と同様にして薄肉化したプラスチック容器を作製した。得られた容器の寸法は、以下の通りであった。
全高：        １１０ｍｍ
糸尻部高さ：      ４ｍｍ
側面部の肉厚：０．５ｍｍ
フランジ外径：  ７１ｍｍ
満注容量：    ２５３ｃｃ
容器体積：  １２．５ｃｃ
【００５１】
得られた容器に水を２００ｃｃ充填し、２ｍの高さから正立状態で落下させて、容器の破損状況を調べた。この落下試験を２回繰り返した。また、実施例１と同様にして、糸尻部分の歪み量を算出した。
【００５２】
実施例３
実施例１と同様の樹脂を使用し、金型を代えて、図３に示す形状の薄肉化したプラスチック容器を作製した。得られた容器の寸法は、以下の通りであった。
全高：        １１０ｍｍ
糸尻部高さ：      ４ｍｍ
側面部の肉厚：０．５ｍｍ
フランジ外径：  ７１ｍｍ
満注容量：    ２５２ｃｃ
容器体積：  １２．５ｃｃ
【００５３】
得られた容器に水を２００ｃｃ充填し、２ｍの高さから正立状態で落下させて、容器の破損状況を調べた。この落下試験を２回繰り返した。また、実施例１と同様にして、糸尻部分の歪み量を算出した。
【００５４】
比較例１
実施例１と同様の樹脂を使用し、充填時間０．８５秒、樹脂温度２２０℃、最大充填圧力８０Ｍｐａの成形条件にて、図２に示す従来形状のプラスチック容器を薄肉化した容器を作製した。得られた容器の寸法は、以下の通りであった。
全高：        １１０ｍｍ
糸尻部高さ：      ２ｍｍ
側面部の肉厚：０．５ｍｍ
フランジ外径：  ７１ｍｍ
満注容量：  ２５６．５ｃｃ
容器体積：    １２．５ｃｃ
【００５５】
得られた容器に水を２００ｃｃ充填し、０．５ｍの高さから正立状態で落下させて、容器の破損状況を調べた。この落下試験を２回繰り返した。また、実施例１と同様にして、糸尻部分の歪み量を算出した。
【００５６】
参考例１
従来の容器に使用されている樹脂（Ｊ２４６ＭＡ、三井化学株式会社製）を用いて、図２に示す形状の容器を作製した。得られた容器の寸法は、以下の通りであった。
全高：          １１０ｍｍ
糸尻部高さ：        ２ｍｍ
側面部の肉厚：０．７２ｍｍ
フランジ外径：    ７１ｍｍ
満注容量：      ２５０ｃｃ
容器体積：        １９ｃｃ
【００５７】
得られた容器に水を２００ｃｃ充填し、０．５ｍの高さから正立状態で落下させて、容器の破損状況を調べた。この落下試験を２回繰り返した。また、実施例１と同様にして、糸尻部分の歪み量を算出した。
【００５８】
結果は下記表１に示される通りであった。
【表１】
2006315726.tif 000003
【図面の簡単な説明】
【００５９】
【図１】本発明のプラスチック容器の一態様を示した、断面概略図である。
【図２】従来のプラスチック容器を示した断面概略図である。
【図３】本発明のプラスチック容器の他の態様を示した、断面概略図である。
【図４】本発明のプラスチック容器の糸尻部付近を拡大した断面概略図である。
【図５】本発明のプラスチック容器の他の態様を示した、断面概略図である。
【図６】本発明のプラスチック容器の他の態様を示した、断面概略図である。
【符号の説明】
【００６０】
１．  側面部
２．  糸尻部
３．  底部
４．  フランジ
５．  底部
６．  開口部
７．  側面部と底部との交点部分
８．  凸部
９．  凹部
１０．側面ラベル
１１．底面ラベル
【図１】
2006315726.tif 000004
【図２】
2006315726.tif 000005
【図３】
2006315726.tif 000006
【図４】
2006315726.tif 000007
【図５】
2006315726.tif 000008
【図６】
2006315726.tif 000009